(57)【特許請求の範囲】
【請求項１】
金属母材の壁面に形成される遮熱膜であって、
複数のセラミックス中空粒子が金属相と点接合することで相互に接合されて前記遮熱膜を形成しており、
前記遮熱膜を形成するセラミックス中空粒子と前記壁面もそれぞれが金属相と点接合することで相互に接合されている遮熱膜。
【請求項２】
前記中空粒子が２以上の平均粒径の異なるセラミックス中空粒子からなる請求項１に記載の遮熱膜。
【請求項３】
前記セラミックス中空粒子が、アルミナ中空粒子、シリカ中空粒子、アルミナとシリカの複合材からなる中空粒子のいずれか一種もしくは複数からなる請求項１または２に記載の遮熱膜。
【請求項４】
前記金属相は、銀、銅、金のいずれか一種のナノ粒子が溶解され、次いで焼結されて形成されたものである請求項１〜３のいずれかに記載の遮熱膜。
【請求項５】
前記壁面が内燃機関の燃焼室に臨む壁面である請求項１〜４のいずれかに記載の遮熱膜。
【請求項６】
少なくとも金属粒と溶剤とからなる金属粒ペーストとセラミックス中空粒子を混合してスラリーを生成し、
金属母材の壁面に前記スラリーを塗布し、少なくとも溶剤の沸点以上の温度で加熱して前記溶剤を揮発させ、さらに少なくとも金属粒の溶融温度以上の温度で加熱することで金属粒を溶融させて複数のセラミックス中空粒子間で溶融金属が焼結してなる金属相を形成し、複数のセラミックス中空粒子が金属相と点接合することで相互に接合されて遮熱膜を形成し、かつ、遮熱膜を形成するセラミックス中空粒子と前記壁面も金属相を介して相互に点接合される遮熱膜の形成方法。
【請求項７】
２以上の平均粒径の異なるセラミックス中空粒子を使用する請求項６に記載の遮熱膜の形成方法。
【請求項８】
前記セラミックス中空粒子として、アルミナ中空粒子、シリカ中空粒子、アルミナとシリカの複合材からなる中空粒子のいずれか一種もしくは複数を使用する請求項６または７に記載の遮熱膜の形成方法。
【請求項９】
前記金属粒として、銀、銅、金のいずれか一種のナノ粒子を使用する請求項６〜８のいずれかに記載の遮熱膜の形成方法。
【請求項１０】
前記壁面が内燃機関の燃焼室に臨む壁面である請求項６〜９のいずれかに記載の遮熱膜の形成方法。
【発明の詳細な説明】
【技術分野】
【０００１】
本発明は、金属母材の壁面に形成される遮熱膜とその形成方法に係り、たとえば内燃機関の燃焼室に臨む壁面の一部もしくは全部に形成される遮熱膜とその形成方法に関するものである。
【背景技術】
【０００２】
ガソリンエンジンやディーゼルエンジン等の内燃機関は、主にエンジンブロックとシリンダヘッドから構成されており、その燃焼室は、シリンダブロックのボア面と、このボアに組み込まれたピストン頂面と、シリンダヘッドの底面と、シリンダヘッド内に配設された吸入および排気バルブの頂面から画成されている。昨今の内燃機関に要求される高出力化にともなってその冷却損失を低減することが重要になってくるが、この冷却損失を低減する方策の一つとして、燃焼室の内壁にセラミックスからなる遮熱膜を形成する方法を挙げることができる。
【０００３】
しかし、上記するセラミックスは一般に低い熱伝導率を有し、かつ高い熱容量を有することから、定常的な表面温度上昇による吸気効率の低下やノッキング（燃焼室内に熱が篭ることに起因する異常燃焼）が発生するために燃焼室の内壁への被膜素材として普及していないのが現状である。
【０００４】
このことから、燃焼室の壁面に形成される遮熱膜は、耐熱性と断熱性は勿論のこと、低熱伝導率と低熱容量の素材から形成されるのが望ましい。さらに、この低熱伝導率および低熱容量であることに加えて、燃焼室内での燃焼時の爆発圧や噴射圧、熱膨張と熱収縮の繰り返しに追随できる変形性能を有する被膜であること、およびシリンダブロック等の母材との間で熱変形量に起因する界面剥離の生じ難い被膜であることが望ましい。
【０００５】
ここで、従来の公開技術に目を転じるに、特許文献１，２には、内燃機関の燃焼室を形成する母材よりも低い熱伝導率を有し、かつ母材と同等もしくは母材よりも低い熱容量を有する材料の内部に気泡が形成された断熱用薄膜を有する内燃機関が開示されている。
【０００６】
上記する特許文献１，２には内燃機関の燃焼室の内壁に低熱伝導率で低熱容量の被膜を形成する技術が開示されており、上記するように性能に優れた断熱膜（遮熱膜）となり得る。
【０００７】
しかし、これらの断熱膜構造は、セラミックス等からなる断熱材の内部に気泡が形成されたものであることから、断熱膜に良好な変形性能を期待し難く、この断熱膜が燃焼室内での熱膨張と熱収縮の繰り返し応力を受ける過程で熱疲労による損傷が齎され、さらには、アルミ母材の基材との間で熱変形差が大きくなり易く、断熱膜と基材の界面で剥離が生じ易いという課題が生じ得る。
【先行技術文献】
【特許文献】
【０００８】
【特許文献１】特開２００９−２４３３５２号公報
【特許文献２】特開２００９−２４３３５５号公報
【発明の概要】
【発明が解決しようとする課題】
【０００９】
本発明は上記する問題に鑑みてなされたものであり、低熱伝導率かつ低熱容量であって、しかも、熱膨張と熱収縮の繰り返しに追随できる変形性能を有するとともに、シリンダブロック等の金属母材の壁面との間で熱変形差に起因する界面剥離の生じ難い遮熱膜と、この遮熱膜を壁面に形成する方法を提供することを目的とする。
【課題を解決するための手段】
【００１０】
前記目的を達成すべく、本発明による遮熱膜は、金属母材の壁面に形成される遮熱膜であって、複数のセラミックス中空粒子が金属相と点接合することで相互に接合されて前記遮熱膜を形成しており、前記遮熱膜を形成するセラミックス中空粒子と前記壁面もそれぞれが金属相と点接合することで相互に接合されているものである。
【００１１】
本発明の遮熱膜が形成される壁面の母材金属は、たとえばアルミニウムや、鋼、チタン、ニッケル、銅やそれらの合金からなり、この壁面用途としては、内燃機関の燃焼室に臨む壁面のほか、車両の吸排気ラインを構成する壁面、タービンブレードを構成する壁面、内燃機関や家屋、スペースシャトル等を収容するハウジングの外壁など、低熱伝導率と低熱容量が要求される様々な用途壁面を挙げることができる。そして、この遮熱膜が内燃機関に適用される場合において、この内燃機関はガソリンエンジンやディーゼルエンジンのいずれを対象としたものであってもよいし、さらにこの遮熱膜は、内燃機関の燃焼室を構成するシリンダブロックのボア面、このボアに組み込まれたピストン頂面、シリンダヘッドの底面、シリンダヘッド内に配設された吸入および排気バルブの頂面のすべての壁面に適用されてもよいし、そのうちのいずれか一つもしくは複数に適用されてもよい。
【００１２】
また、セラミックス中空粒子としては、アルミナ中空粒子やシリカ中空粒子、アルミナとシリカの複合材（双方の粒子の結合材）からなる中空粒子などを挙げることができる。さらに、この遮熱膜は、中空粒子同士が金属相を介して層状に形成されるものであり、この１層の厚みが中空粒子の平均粒径で規定される場合に、複数の中空粒子からなる１層の遮熱膜であってもよいし、２層以上からなる遮熱膜（各層を構成する中空粒子の平均粒径の合計が遮熱膜の厚みとなる）であってもよい。
【００１３】
また、使用されるセラミックス中空粒子としては、１種類の平均粒径のセラミックス中空粒子を使用して遮熱膜を形成してもよいし、２以上の平均粒径の異なるセラミックス中空粒子を使用して遮熱膜を形成してもよい。さらに後者の実施の形態においては、相対的に大径のセラミックス中空粒子からなる層が壁面に直接接合される形態であってもよいし、逆に相対的に小径のセラミックス中空粒子からなる層が壁面に直接接合される形態であってもよい。
【００１４】
ここで、「複数のセラミックス中空粒子が金属相と点接合する」とは、セラミックス中空粒子同士を中空粒子の粒径よりも幅の狭い金属相で接合することを意味している。これは、たとえば金属粒を溶解させ、次いで焼結させることで溶融金属がセラミックス中空粒子間で毛細管現象によって縮まりながらセラミックス中空粒子に対して相対的に小さな相をなして周囲のセラミックス中空粒子と接合し、この際にセラミックス中空粒子が相対的に幅狭な金属相と接合（点接合）することになる。
【００１５】
この金属相は、銀、銅、金のいずれか一種のナノ粒子が溶解され、次いで焼結されて形成されてなるものが好ましい。
【００１６】
金属粒の溶解に際しては、その粒径が小さくなるほど低温度でそれを溶解できること（たとえば銀の場合には、３００ｎｍ程度のナノ粒子とすることで本来の融点：１０００℃程度のものを５００℃程度の比較的低温で溶解することができる）と、逆に小さすぎてはナノ粒子自体の製造困難性を来たすことなどから、たとえば数十ｎｍ〜数百ｎｍ程度の範囲の平均粒径の金属粒を使用するのが好ましい。そして、上で挙げた金属素材は、ナノ粒子を形成できることと酸化され難いことからその適用が好ましいと言える。
【００１７】
上記する本発明の遮熱膜によれば、これがセラミックス中空粒子からなる薄膜であることから低熱伝導率かつ低熱容量の遮熱膜となる。さらに、セラミックス中空粒子に比して相対的に小さな金属相でセラミックス中空粒子同士が点接合されていることにより、その膜構造は変形性能（可撓性）に優れた構造となる。
【００１８】
この膜構造に起因する変形性能に関しては、上記する特許文献１，２で開示されるセラミックス等からなる断熱材の内部に気泡が形成された断熱膜と構造比較すると理解が容易となる。すなわち、特許文献１，２で開示されるセラミックス膜の場合にはその内部構造が当該セラミックスによって剛なブロック構造を形成している。このため、この断熱膜に対して比較的低い外圧が作用した場合にはそのブロック構造を保持できるものの、断熱膜が変形されるような比較的高い外圧が作用した場合には変形性能が低いために膜内部に亀裂が生じ易くなってしまう。
【００１９】
さらに、この断熱膜が形成される金属母材からなる壁面は金属ゆえに大きく熱膨張や熱収縮することになるが、この壁面の熱変形の際に、変形性能の低い断熱膜ではこの壁面の熱変形に追随することができず、壁面と断熱膜の間の界面で剥離が生じ易くなり、接着性の低下に起因して耐久性の低い断熱膜構造となってしまう。
【００２０】
これに対し、本発明の遮熱膜では、セラミックス中空粒子同士が金属相で点接合されていることから、セラミックス中空粒子と金属相が強固に点接合されながら、この点接合を形成する金属相自体の変形性能が高いことに加えて、遮熱膜全体としての構造も変形性能に富む柔な網構造を形成している。そのため、遮熱膜に対してこれを変形させるだけの高い外圧が作用した場合でも容易に変形してその内部に亀裂等が生じることもないし、金属母材の壁面の大きな熱変形にも容易に追随できることから界面剥離の問題も生じ難く、耐久性の高い壁面と遮熱膜とからなる遮熱膜構造を形成できるのである。
【００２１】
本発明者等の検証によれば、上記する遮熱膜を内燃機関の燃焼室を構成する壁面に適用することで、たとえば乗用車用の小型過給直接噴射ディーゼルエンジンであって、機関回転数が２１００ｒｐｍ、平均有効圧力が１．６ＭＰａ相当の燃費最良点において、最大５％の燃費向上が得られることが見積もられている。この５％の燃費向上というのは、実験の際に、計測誤差として埋もれることなく、明らかに有意な差として燃費向上が証明できる値であり、遮熱膜の表面温度が２６０℃から２２０℃へ４０℃低下する際の時間がおよそ４５ｍｓｅｃの場合にこれが燃費５％向上に相当するとされている。
【００２２】
本発明者等によれば、上記する本発明の遮熱膜を内燃機関の燃焼室を構成する壁面に適用することで、燃費５％向上に相当する４０℃降下時間：４５ｍｓｅｃよりも短い３９ｍｓｅｃが得られることが実証されており、このことは、従来構造の内燃機関に比して５％以上の燃費向上を図れることを示すものである。
【００２３】
また、本発明は遮熱膜の形成方法にも及ぶものであり、この遮熱膜の形成方法は、少なくとも金属粒と溶剤とからなる金属粒ペーストとセラミックス中空粒子を混合してスラリーを生成し、金属母材の壁面に前記スラリーを塗布し、少なくとも溶剤の沸点以上の温度で加熱して前記溶剤を揮発させ、さらに少なくとも金属粒の溶融温度以上の温度で加熱することで金属粒を溶融させて複数のセラミックス中空粒子間で溶融金属が焼結してなる金属相を形成し、複数のセラミックス中空粒子が金属相と点接合することで相互に接合されて遮熱膜を形成し、かつ、遮熱膜を形成するセラミックス中空粒子と前記壁面も金属相を介して相互に点接合されるものである。
【００２４】
使用されるセラミックス中空粒子としては、既述するように、アルミナ中空粒子、シリカ中空粒子、アルミナとシリカの複合材からなる中空粒子のいずれか一種もしくは複数を使用することができる。この中空粒子の作製方法は特に限定されるものでないが、たとえば回転チャンバー内に数十μｍ程度の平均粒径のポリマー粉体とサブミクロン以下のセラミックス粉体を入れて回転チャンバーを高速回転させることでポリマー粉体表面に可及的に均一な厚みでセラミックス粉体がコーティングされた複合粒子を製造する。次いで、この複合粒子をたとえば１０００℃以上で焼成して複合粒子を構成するポリマー粉体を熱分解（ガス化）することで、セラミックス中空粒子を製造することができる。この製造方法において、ポリマー粉体の粒径を調整することによってセラミックス中空粒子の粒径を所望に制御することができる。また、セラミックス中空粒子がアルミナとシリカの複合材からなる中空粒子の場合は、上記回転チャンバー内にアルミナとシリカを入れてポリマー粉体表面にコーティングさせ、焼成することでこれらが結合した複合材からなるセラミックス中空粒子を製造することができる。
【００２５】
また、スラリーを形成する溶剤種によってその沸点は相違し、たとえば溶剤として水を使用する場合は１００℃、モノイソブチレート系溶剤を使用する場合は２５０℃程度で最初の加熱処理がおこなわれる。
【００２６】
さらに、金属粒として銀等のナノ粒子を使用する場合にはその溶融温度が既述するように５００℃程度となることから、銀ナノ粒子を使用する場合には溶剤揮発後にさらに高い５００℃以上の温度で加熱処理することによって銀ナノ粒子をセラミックス中空粒子間で溶融させる。セラミックス中空粒子間で溶融した銀ナノ粒子は毛細管現象によって縮まりながらセラミックス中空粒子に対して相対的に小さな金属相をなして焼結し、セラミックス中空粒子と点接合されることで遮熱膜が形成される。
【００２７】
そして、この遮熱膜の形成と同時に該遮熱膜を構成する各セラミックス中空粒子と壁面の間においても同様に溶融した銀ナノ粒子が毛細管現象によって縮まりながら金属相をなして、これらが点接合される。さらに、セラミックス中空粒子と壁面も金属相を介して相互に点接合されることにより、接合強度が高く、かつ変形性能に優れた接続構造が形成される。
【発明の効果】
【００２８】
以上の説明から理解できるように、本発明の遮熱膜とその形成方法によれば、この遮熱膜が複数のセラミックス中空粒子が金属相と点接合することで相互に接合されて形成されるとともに、遮熱膜を形成するセラミックス中空粒子と壁面もそれぞれが金属相と点接合して相互に接合されていることで、低熱伝導率かつ低熱容量であって、しかも変形性能に優れた遮熱膜が、高い接続強度を有し、かつ変形性能に優れた接続構造を介して金属母材の壁面と接合された遮熱膜構造を形成することができる。
【図面の簡単な説明】
【００２９】
【図１】金属母材の壁面に形成される遮熱膜の一実施の形態の縦断面図である。
【図２】金属母材の壁面に形成される遮熱膜の他の実施の形態の縦断面図である。
【図３】（ａ），（ｂ），（ｃ）はともに、金属母材の壁面に形成される遮熱膜のさらに他の実施の形態の縦断面図である。
【図４】壁面の熱変形と、この熱変形に追随する遮熱膜の変形態様を説明した模式図である。
【図５】（ａ），（ｂ），（ｃ）の順で本発明の遮熱膜の形成方法を説明したフロー図である。
【図６】遮熱膜が内燃機関の燃焼室に臨む壁面に適用された実施例を示す縦断面図である。
【図７】（ａ）は冷却試験の概要を説明する模式図であり、（ｂ）は冷却試験結果に基づく冷却曲線とこれから割り出される４０℃降下時間を示す図である。
【図８】冷却試験によって特定された、従来構造の遮熱膜（比較例）と本発明の遮熱膜（実施例）の４０℃降下時間を示すグラフである。
【図９】壁面に形成された遮熱膜のＳＥＭ写真図である。
【図１０】（ａ）は図９のＳＥＭ写真図におけるＡｇ組成像を示す写真図であり、（ｂ）はＡｌ組成像を示す写真図であり、（ｃ）はＳｉ組成像を示す写真図である。
【発明を実施するための形態】
【００３０】
以下、図面を参照して本発明の遮熱膜とその形成方法の実施の形態を説明する。なお、図示する遮熱膜が適用される実施例は内燃機関の燃焼室に臨む壁面であるが、遮熱膜が適用される壁面用途としては、この燃焼室に臨む壁面のほかに、車両の吸排気ラインを構成する壁面、タービンブレードを構成する壁面、内燃機関や家屋、スペースシャトル等を収容するハウジングの外壁など、低熱伝導率と低熱容量が要求される様々な用途壁面を挙げることができる。
【００３１】
図１、図２、図３ａ〜ｃはいずれも金属母材の壁面に形成される本発明の遮熱膜の実施の形態を示す縦断面図である。
【００３２】
図１で示す遮熱膜１０は、複数のセラミックス中空粒子１，…がそれぞれ金属相２と点接合し、この金属相２を介してセラミックス中空粒子１，…が相互に接合されて１層の遮熱膜１０を形成しており、セラミックス中空粒子１，…のそれぞれはさらに、金属相２を介して壁面Ｗと点接合している。
【００３３】
この「点接合」とは、図からも明らかなように、セラミックス中空粒子１の寸法に比して幅狭で小さな金属相２がセラミックス中空粒子１と接合していることを示称するものである。
【００３４】
ここで使用されるセラミックス中空粒子１，…はいずれも粒径が同程度であり、かつ同素材のセラミックスから形成されている。
【００３５】
セラミックス中空粒子１のセラミックス素材としては、アルミナやシリカ、アルミナとシリカの複合材（双方の粒子の結合材）などを挙げることができる。
【００３６】
また、金属相２は、銀、銅、金のいずれか一種のナノ粒子（数十ｎｍ〜数百ｎｍ程度の範囲の平均粒径の金属粒）が溶解され、次いで焼結されて形成されたものであり、金属ナノ粒子がセラミックス中空粒子１，１間で溶融し、焼結する過程で毛細管現象によって縮みながら固まることによって図示例のような点接合を形成することになる。
【００３７】
また、壁面を構成する母材金属は、たとえばアルミニウムや、鋼、チタン、ニッケル、銅やそれらの合金からなり、この壁面用途として内燃機関の燃焼室に臨む壁面を挙げることができる。
【００３８】
図１で示す遮熱膜１０は、複数のセラミックス中空粒子１，…がそれぞれ金属相２と強固に点接合されており、かつ、遮熱膜１０の構造が網状構造を呈している。したがって、低熱伝導率かつ低熱容量であることに加えて、その網状構造によって齎される変形性能と接合部をなす金属相２自体の変形性能が相俟って、変形性能に優れた遮熱膜１０となっている。
【００３９】
さらに、遮熱膜１０を構成するセラミックス中空粒子１と壁面Ｗも同様に金属相２との点接合によって相互に接合されていることから、接合界面は高い接合強度と優れた変形性能を有している。
【００４０】
一方、図２で示す遮熱膜１０Ａは、粒子径も同程度で同素材のセラミックスからなる中空粒子１，…が金属相２と点接合して２層構造をなす遮熱膜である。
【００４１】
図１で示す遮熱膜１０と比較して２層構造であることから、金属相２による点接合箇所の一部に不具合が生じた場合でも遮熱膜１０Ａとしての断熱性能を担保できるというメリットを有している。なお、本発明者等によれば、３層以上の遮熱膜を形成したとしてもその断熱性能が大きく向上しないことも特定されており、このことと材料コストや遮熱膜の形成効率等を総合勘案すれば、遮熱膜１０，１０Ａのように１層構造もしくは２層構造の遮熱膜が好ましいと言える。
【００４２】
一方、図３ａで示す遮熱膜１０Ｂは、粒径の異なる複数種類のセラミックス中空粒子１ａ，１ｂ、１ｃ、１ｄ、１ｅを使用して形成された遮熱膜である。
【００４３】
また、図３ｂで示す遮熱膜１０Ｃは、相対的に大径のセラミックス中空粒子１ａからなる層を壁面Ｗに直接接合させ、この層の上に相対的に小径のセラミックス中空粒子１ｂからなる層を接合してなる２層構造の遮熱膜である。
【００４４】
さらに、図３ｃで示す遮熱膜１０Ｄは遮熱膜１０Ｃと逆の構造であり、相対的に小径のセラミックス中空粒子１ｂからなる層を壁面Ｗに直接接合させ、この層の上に相対的に大径のセラミックス中空粒子１ａからなる層を接合してなる２層構造の遮熱膜である。
【００４５】
上記いずれの形態の遮熱膜であっても、その構造は網状構造を呈し、金属相２との点接合を介して強固かつ変形性能に富む態様で壁面Ｗと接合されている。
【００４６】
図４は、壁面の熱変形と、この熱変形に追随する遮熱膜の変形態様を説明した模式図である。
【００４７】
既述するように、遮熱膜１０Ａはセラミックス中空粒子１，…がそれぞれ金属相２と強固に点接合されて網状構造を呈していることから、金属母材の壁面Ｗが大きく熱膨張（Ｘ１方向）や熱収縮（Ｘ２方向）した場合であっても、界面の点接合をなす金属相２が変形し（Ｙ１方向、Ｙ２方向）、さらには、遮熱膜１０Ａを構成するセラミックス中空粒子１，１間の金属相２が同様に変形することで（Ｙ１方向、Ｙ２方向）、自身に亀裂等を生じさせることなく壁面Ｗの熱変形に追随することができる。
【００４８】
このことから、壁面Ｗの熱変形が激しい内燃機関の燃焼室においても、その壁面に形成された遮熱膜と壁面の間の界面剥離も生じ難くなり、高耐久な遮熱膜構造となる。
【００４９】
次に、図５を参照して本発明の遮熱膜の形成方法を概説する。図５は、図５ａ，ｂ，ｃの順で遮熱膜の形成方法のフロー図となっている。なお、ここでは、金属粒としてＡｇナノ粒子を使用し、セラミックス中空粒子としてＡｌ２Ｏ３とＳｉＯ２の複合材を使用する場合を取り上げる。
【００５０】
まず、図５ａで示すように、容器Ｋ内にＡｌ２Ｏ３とＳｉＯ２の複合材からなるセラミックス中空粒子１と、Ａｇナノ粒子（平均粒径が３００ｎｍ程度）、ガラスフリット、セルロース系樹脂、モノイソブチレート系溶剤からなるＡｇペーストＰを投入し、十分に攪拌することにより、図５ｂで示すようにＡｌ２Ｏ３とＳｉＯ２の複合材からなる中空粒子１の周りにＡｇペーストＰが付着してなるスラリーＳが生成される。
【００５１】
なお、容器Ｋ内に投入されるＡｌ２Ｏ３とＳｉＯ２の複合材からなるセラミックス中空粒子１の製作方法は次のとおりである。すなわち、不図示の回転チャンバー内に数十μｍ程度の平均粒径のポリマー粉体とサブミクロン以下のＡｌ２Ｏ３粉体およびＳｉＯ２粉体を入れて回転チャンバーを高速回転させることにより、ポリマー粉体表面に可及的均一な厚みでＡｌ２Ｏ３粉体やＳｉＯ２粉体がコーティングされた複合粒子を製造する。次いで、この複合粒子をたとえば１０００℃以上で焼成して複合粒子を構成するポリマー粉体を熱分解（ガス化）することで、Ａｌ２Ｏ３とＳｉＯ２が結合してなる複合材からなる中空粒子を製造することができる。
【００５２】
生成されたスラリーＳを図５ｃの上図のように壁面Ｗに塗工し、次いで、モノイソブチレート系溶剤の沸点である２５０℃程度以上の温度で加熱処理する。
【００５３】
この加熱処理によって溶剤が揮発すると、図３ｃの中図で示すように中空粒子１の周囲でペーストＰが凝縮する。
【００５４】
さらに、Ａｇナノ粒子の融点である５００℃程度以上の温度で加熱処理することによって、溶剤の揮発が進展するとともに、中空粒子１，１間や中空粒子１と壁面Ｗ間では溶融したＡｇが毛細管現象によって縮みながら焼結していき、図３ｃの下図で示すように点接合をなす金属相２を形成して中空粒子１，１同士を接合し、かつ中空粒子１と壁面Ｗを接合する。
【００５５】
図６は、このような形成方法を経て形成された遮熱膜が内燃機関の燃焼室に臨む壁面に適用された実施例を示す縦断面図である。
【００５６】
図示する内燃機関Ｎは、ディーゼルエンジンをその対象としたものであり、その内部に冷却水ジャケットＪが形成されたシリンダブロックＳＢと、シリンダブロックＳＢ上に配設されたシリンダヘッドＳＨと、シリンダヘッドＳＨ内に画成された吸気ポートＫＰおよび排気ポートＨＰとそれらが燃焼室ＮＳに臨む開口に昇降自在に装着された吸気バルブＫＶおよび排気バルブＨＶと、シリンダブロックＳＢの下方開口から昇降自在に形成されたピストンＰＳから大略構成されている。なお、本発明の内燃機関がガソリンエンジンを対象としたものであってもよいことは勿論のことである。
【００５７】
この内燃機関Ｎを構成する各構成部材はともにアルミニウムもしくはその合金から形成されている。なお、構成部材がアルミニウムもしくはその合金以外の素材で形成され、かつ、構成部材の表面がアルミニウムもしくはその合金にてアルミ化されている形態であってもよい。
【００５８】
また、内燃機関Ｎの各構成部材で画成された燃焼室ＮＳ内には、それらが燃焼室ＮＳに臨む壁面（シリンダボア面ＳＢ’、シリンダヘッド底面ＳＨ’、ピストン頂面ＰＳ’、バルブ頂面ＫＶ’，ＨＶ’）において、所定の厚みを有した図２で示す遮熱膜１０Ａが形成されている。
【００５９】
内燃機関Ｎの燃焼室ＮＳに臨む壁面に遮熱膜１０Ａが形成されていることから、この遮熱膜構造は高耐久で断熱性に優れており、さらには、燃焼室ＮＳ内のガス温度に遮熱膜１０Ａの温度が追随する、いわゆるスイング特性を有するものとなっている。
【００６０】
[冷却試験とその結果]
本発明者等は、冷却試験を実施して、本発明の遮熱膜が形成された内燃機関による燃費向上を確認する実験をおこなった。この冷却試験の概要は、図７ａで示すように、片面のみに遮熱膜を施したテストピースＴＰを用い、背面（遮熱膜を施していない面）を７５０℃の高温噴射で加熱して（図中のHeat）テストピースＴＰの全体を２５０℃程度に安定させ、予め所定の流速で室温噴流を流しておいたノズルをリニアモーターでテストピースＴＰの正面（遮熱膜を施している面）に移動させて冷却を開始する（２５℃の冷却エアー（図中のAir）を提供するものであり、この際に背面の高温噴射は継続する）。テストピースＴＰの遮熱膜表面の温度をその外部にある放射温度計で測定し、その冷却時の温度低下を測定して、図７ｂで示す冷却曲線を作成する。この冷却試験は燃焼室内壁の吸気行程を模擬した試験方法であり、加熱された遮熱膜表面の冷却速度を評価するものである。なお、低熱伝導率で低熱容量の遮熱膜の場合には急冷速度が速くなる傾向を示す。
【００６１】
作成された冷却曲線から４０℃低下するのに要する時間を読み取り、４０℃降下時間として被膜の熱特性を評価する。本発明者等によれば、実験の際に、計測誤差として埋もれることなく燃費向上率を明確に証明でき、かつ、排気ガス温度の上昇によってＮＯＸ低減触媒の暖気時間を短縮し、ＮＯＸ低減を実現できる値として燃費向上率５％を満たす２６０℃から２２０℃までの４０℃降下時間として４５ｍｓｅｃが特定されており（５００℃スイング特性）、この４０℃降下時間が４５ｍｓｅｃ以下となれば燃費向上率が５％以上となる。
【００６２】
本実験では、特許文献１，２で開示される従来構造の遮熱膜（比較例）と本発明の遮熱膜（実施例）を作製してそれぞれに冷却試験をおこない、それぞれの４０℃降下時間を測定した。測定結果を図８に示している。
【００６３】
同図より、比較例の４０℃降下時間が５０ｍｓｅｃで燃費向上率が５％を達成できないのに対して、実施例は３９ｍｓｅｃと４５ｍｓｅｃを大きく下回っており、燃費向上率５％以上を達成できることが実証されている。
【００６４】
さらに、本発明者等は壁面上において、Ａｌ２Ｏ３とＳｉＯ２が結合してなる複合材からなる中空粒子が、銀ナノ粒子が溶解され、焼結されてできた金属相で点接合されてなる遮熱膜のＳＥＭ画像を撮像し、その全体写真図に加えて、金属組成像を確認した。図９は、壁面に形成された遮熱膜のＳＥＭ写真図であり、図１０ａは図９のＳＥＭ写真図におけるＡｇ組成像を示す写真図であり、図１０ｂはＡｌ組成像を示す写真図であり、図１０ｃはＳｉ組成像を示す写真図である。
【００６５】
各図より、セラミックス中空粒子が金属相と点接合することで相互に接合されて層状に遮熱膜が形成されていること、遮熱膜を形成するセラミックス中空粒子と壁面もそれぞれが金属相と点接合することで相互に接合されていることが確認できる。
【００６６】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６７】
１，１ａ，１ｂ，１ｃ，１ｄ，１ｅ…セラミックス中空粒子、２…金属相、１０，１０Ａ，１０Ｂ，１０Ｃ，１０Ｄ…遮熱膜、Ｗ…壁面、Ｐ…ペースト、Ｓ…スラリー
【図１】
0005136629.tif 000002
【図２】
0005136629.tif 000003
【図３】
0005136629.tif 000004
【図４】
0005136629.tif 000005
【図５】
0005136629.tif 000006
【図６】
0005136629.tif 000007
【図７】
0005136629.tif 000008
【図８】
0005136629.tif 000009
【図９】
0005136629.tif 000010
【図１０】
0005136629.tif 000011